(57)【特許請求の範囲】
【請求項１】
Ｃｅ及び／又はＴｉのアモルファスリン酸塩であって、結晶化阻止成分としてＢ、Ａｌ、Ｓｉ、Ｚｎ、Ｇａ、Ｚｒ、Ｎｂ、Ｍｏ、Ｔａ及びＷのうちの一種又は二種以上の元素を含有しているアモルファスリン酸塩を含む紫外線遮断剤。
【請求項２】
請求項１に記載された紫外線遮断剤において、
上記結晶化阻止成分は、Ｐの一部を置換するように含有された元素である紫外線遮断剤。
【請求項３】
請求項２に記載された紫外線遮断剤において、
上記結晶化阻止成分を元素Ｘとしたとき、
組成式：ＣｅαＴｉ１−α（Ｐ１−βＸβ）２Ｏ７＋γ
（０≦α≦１、０＜β≦０．５、−０．５≦γ≦１．０）
で表される紫外線遮断剤。
【請求項４】
Ｃｅ及び／又はＴｉのアモルファスリン酸塩であって、結晶化阻止成分としてＢ、Ａｌ、Ｓｉ、Ｚｎ、Ｇａ、Ｚｒ、Ｎｂ、Ｍｏ、Ｔａ及びＷのうちの一種又は二種以上の元素を含有しているアモルファスリン酸塩を含む化粧品。
【請求項５】
請求項４に記載された化粧品において、
上記結晶化阻止成分は、Ｐの一部を置換するように含有された元素である化粧品。
【請求項６】
請求項５記載された化粧品において、
上記結晶化阻止成分を元素Ｘとしたとき、
組成式：ＣｅαＴｉ１−α（Ｐ１−βＸβ）２Ｏ７＋γ
（０≦α≦１、０＜β≦０．５、−０．５≦γ≦１．０）
で表される化粧品。
【請求項７】
Ｃｅ及び／又はＴｉのアモルファスリン酸塩であって、結晶化阻止成分としてＢ、Ａｌ、Ｓｉ、Ｚｎ、Ｇａ、Ｚｒ、Ｎｂ、Ｍｏ、Ｔａ及びＷのうちの一種又は二種以上の元素を含有しているアモルファスリン酸塩を含む樹脂成形品。
【請求項８】
請求項７に記載された樹脂成形品において、
上記結晶化阻止成分は、Ｐの一部を置換するように含有された元素である樹脂成形品。
【請求項９】
請求項８記載された樹脂成形品において、
上記結晶化阻止成分を元素Ｘとしたとき、
組成式：ＣｅαＴｉ１−α（Ｐ１−βＸβ）２Ｏ７＋γ
（０≦α≦１、０＜β≦０．５、−０．５≦γ≦１．０）
で表される樹脂成形品。
【請求項１０】
Ｃｅ及び／又はＴｉのアモルファスリン酸塩であって、結晶化阻止成分としてＢ、Ａｌ、Ｓｉ、Ｚｎ、Ｇａ、Ｚｒ、Ｎｂ、Ｍｏ、Ｔａ及びＷのうちの一種又は二種以上の元素を含有しているアモルファスリン酸塩を含む塗料。
【請求項１１】
請求項１０に記載された塗料において、
上記結晶化阻止成分は、Ｐの一部を置換するように含有された元素である塗料。
【請求項１２】
請求項１１記載された塗料において、
上記結晶化阻止成分を元素Ｘとしたとき、
組成式：ＣｅαＴｉ１−α（Ｐ１−βＸβ）２Ｏ７＋γ
（０≦α≦１、０＜β≦０．５、−０．５≦γ≦１．０）
で表される塗料。
【発明の詳細な説明】
【技術分野】
【０００１】
本発明は、Ｃｅ及び／又はＴｉのアモルファスリン酸塩、並びに、それを含む紫外線遮断剤、化粧品、樹脂成形品及び塗料に関する。
【背景技術】
【０００２】
紫外線は、有機材料からなる樹脂成形品を劣化させる他、生体に対しても悪影響を及ぼす作用が強い。例えば、波長２８０〜３２０ｎｍのＵＶ−Ｂ領域の紫外線は皮膚の炎症を引き起こし、波長３２０〜４００ｎｍのＵＶ−Ａ領域の紫外線は皮膚を褐色にすることが知られている。そこで、そのような紫外線の作用を緩和させるため、化粧品や樹脂成形品に含有させるための種々の有機系紫外線吸収剤や無機系紫外線散乱剤が開発されている。
【０００３】
有機系紫外線吸収剤は、化粧品や樹脂成形品に含有させた場合に無色且つ透明であるため汎用されていたが、近年になり耐熱性、耐候性の不足やそれ自身或いはその分解生成物の毒性による安全性の面で問題が多いために使用が制限されている。
【０００４】
無機紫外線遮断剤として、例えば、特許文献１には、リン酸セリウムとリン酸チタンとを複合化して得られるリン酸セリウム−リン酸チタン系紫外線遮断剤が開示されている。そして、これによれば、透明性が優れると共に、ＵＶ−Ａ及びＵＶ−Ｂの紫外線遮断性能が優れ、且つ、光・熱触媒活性が極めて低い、と記載されている。
【特許文献１】特開２００３−１１９４５２号公報
【発明の開示】
【発明が解決しようとする課題】
【０００５】
ところで、特許文献１にも記載されているように、リン酸セリウム−リン酸チタン系紫外線遮断剤を高温に加熱すると、リン酸塩がピロリン酸塩からオルトリン酸塩に変化し、紫外線遮断性能が著しく損なわれるという問題がある。
【０００６】
本発明は、かかる点に鑑みてなされたものであり、その目的とするところは、耐熱性能の優れるアモルファスリン酸塩、並びに、それを含む紫外線遮断剤、化粧品、樹脂成形品及び塗料を提供することにある。
【課題を解決するための手段】
【０００７】
本発明者らは、ピロリン酸塩からオルトリン酸塩への変化が結晶化の進行に関与することの確信を得て、Ｃｅ及び／又はＴｉのアモルファスリン酸塩が少なくともアモルファス状態であれば、優れた紫外線遮断性能が発揮されるということを見出して本発明に想到したものである。
【０００８】
上記目的を達成することができるその本発明は、Ｃｅ及び／又はＴｉのアモルファスリン酸塩であって、結晶化阻止成分を含有しているものである。
【０００９】
上記の構成であれば、加熱を受けても結晶化阻止成分によって結晶化が抑えられるので、高温度までアモルファス状態が維持されて紫外線遮断性能が損なわれない。従って、紫外線遮断性能を示すアモルファスリン酸塩として高い耐熱性能を呈する。
【発明の効果】
【００１０】
以上説明したように、本発明によれば、Ｃｅ及び／又はＴｉのアモルファスリン酸塩の優れた耐熱性能を得ることができる。
【発明を実施するための最良の形態】
【００１１】
以下、本発明の実施形態を詳細に説明する。
【００１２】
（アモルファスリン酸塩の構成）
本発明の実施形態に係るアモルファスリン酸塩は、Ｃｅ及び／又はＴｉのリン酸塩の微粉末であり、例えば、化粧品や樹脂成形品や塗料等に混入される紫外線遮断剤として用いられるものである。「Ｃｅ及び／又はＴｉ」であるので、Ｃｅのアモルファスリン酸塩であっても、Ｔｉのアモルファスリン酸塩であっても、また、Ｃｅ及びＴｉのアモルファス複合リン酸塩であってもよい。そして、本実施形態のアモルファスリン酸塩は、結晶化されていない不定形（非晶質、アモルファス）のものであり、また、特徴として、結晶化阻止成分を含有している。
【００１３】
結晶化阻止成分は、アモルファスリン酸塩において、温度が上昇した際に、陽イオンと陰イオンとが再配列して結晶化するのを規制するものであれば特に限定されるものではない。結晶化阻止成分としては、アモルファスリン酸塩内で不純物として機能するものが好ましく、陽イオンと陰イオンとの再配列を困難にするという観点からは、熱運動性能の低い嵩高く且つ重いものがより好適である。具体的には、結晶化阻止成分として、例えば、Ｂ、Ａｌ、Ｓｉ、Ｚｎ、Ｇａ、Ｚｒ、Ｎｂ、Ｍｏ、Ｔａ及びＷ等の元素や、その他の化合物を挙げることができる。
【００１４】
結晶化阻止成分は、単一種が含有されていても、二種以上が含有されていてもよい。
【００１５】
結晶化阻止成分は、単にアモルファスリン酸塩に混合状態に含有されていても、例えば、結晶化阻止成分が元素の場合、リン酸イオンのＰの一部を置換するような形態で含有されていてもよい。
【００１６】
上記後者の例のように、結晶化阻止成分元素がリン酸イオンのＰの一部を置換するような形態で含有されているアモルファスリン酸塩は、結晶化阻止成分元素Ｘとしたとき、
組成式：ＣｅαＴｉ１−α（Ｐ１−βＸβ）２Ｏ７＋γ                  （Ｉ）
（０≦α≦１、０＜β≦０．５、−０．５≦γ≦１．０）
で表すことができる。なお、Ｘは単一種であっても複数種であってもよい。また、これには水和水を含んだ
組成式：ＣｅαＴｉ１−α（Ｐ１−βＸβ）２Ｏ７＋γ・ｎＨ２Ｏ          （II）
（０≦α≦１、０＜β≦０．５、−０．５≦γ≦１．０、ｎは任意）
で表されるものも含まれる。
【００１７】
ここで、αは０〜１の範囲で設定自在であり、このαの値によりアモルファスリン酸塩の有する紫外線遮断性能及び黄色の着色度を任意に制御することができる。従って、用途に応じてαの値を自由に選ぶことができ、例えば、日焼け止め化粧品に含有させる場合、紫外線遮断性能と黄色の着色とのバランスを考慮すると、α＝０．００１〜０．５とするのが好適であり、０．０１〜０．２とするのがさらによい。
【００１８】
βは０より大きく０．５以下の範囲で設定自在であり、このβの値によりアモルファスリン酸塩の耐熱性能を任意に制御することができる。ＸがＰよりも元素番号の大きい元素の場合、βが大きくなってＸの割合が多くなると、アモルファスリン酸塩の単位質量中に含まれるＣｅやＴｉの絶対量が少なくなるため、紫外線遮断性能が低くなってしまう。従って、これを考慮すれば、上記の場合β＝０．２〜０．３とするのが好適である。
【００１９】
γはＸの種類によって−０．５〜１．０の範囲で決まる。
【００２０】
ｎは水和水分子の数を示し、アモルファスリン酸塩化合物を形成する際に必然的に水和水分子が結合するため０より大きい値となる。水に対する溶解性を抑制する観点及び撥水処理の困難性を回避する観点からは、ｎが５以下、好ましくは３以下、より好ましくは２以下であるのがよい。
【００２１】
なお、これらのα、β、γ及びｎの値は、アモルファスリン酸塩の乾燥粉末におけるＣｅ、Ｔｉ等の元素分析及び熱重量分析を行うことによって定量することができる。
【００２２】
このように本実施形態のアモルファスリン酸塩は、結晶化阻止成分を含有しているので、加熱を受けても結晶化が抑えられ、高温度までアモルファス状態が維持されて紫外線遮断性能が損なわれず、高い耐熱性能を呈する。
【００２３】
本実施形態のアモルファスリン酸塩は、屈折率がＣｅやＴｉの酸化物と比較して小さく、組成にもよるがおよそ１．８〜２．０である。このように屈折率が低いと、微粉末状のアモルファスリン酸塩の可視光に対する光散乱性も低くなるため、とりわけ化粧品、塗料等に含有させた場合、従来の酸化物系のものを用いた場合に比べて高い透明性を得ることができる。さらに、アモルファス複合リン酸塩であれば、従来の無機系紫外線遮断剤の大きな問題のひとつであった光及び熱触媒活性を著しく抑制することができる。つまり、化粧品に含まれた無機系紫外線遮断剤が化粧品の他の成分を分解させる反応を促進させたり、樹脂成形品に含まれた無機系紫外線遮断剤がその樹脂成形品を劣化させる反応を促進させたりすることがない。
【００２４】
本実施形態のアモルファスリン酸塩は微粉末状であるが、その大きさは、平均粒径が０．００３〜１μｍである。粒子の凝集が激化して分散が困難になるのを回避する観点からは、平均粒径が０．００３μｍ以上、好ましくは０．０１μｍ以上、より好ましくは０．０３μｍ以上であるのがよい。紫外線吸収することによる紫外線遮断性能及び可視光領域における透明性を効果的に発揮させる観点からは、平均粒径が１μｍ以下、好ましくは０．１μｍ以下、より好ましくは０．０５μｍ以下であるのがよい。なお、平均粒径は、複数の粒子について、電子顕微鏡写真からそれらの外径を実測することにより算出することができる。
【００２５】
（アモルファスリン酸塩の製造方法）
次に、上記組成式（Ｉ）で表される本実施形態のアモルファスリン酸塩の製造方法について説明する。
【００２６】
まず、リン酸イオンを含む塩基性水溶液と、＋４価のＣｅイオン及び／又は＋４価のＴｉイオンを含む水溶液と、Ｘイオンを含む溶液とを、混合後の分散液のｐＨが１〜１１となるように混合する。
【００２７】
ここで、リン酸イオンを含む塩基性水溶液としては、リン酸アルカリ金属塩、リン酸アンモニウム塩等の水溶液を用いてもよいし、あらかじめリン酸水溶液を調製したのち、アルカリ水溶液を添加して塩基性にしたものを用いてもよい。リン酸アルカリ金属塩としては、例えば、ピロリン酸ナトリウム、リン酸二水素ナトリウム、リン酸水素二ナトリウム、リン酸三ナトリウム、ピロリン酸カリウム、リン酸二水素カリウム、リン酸水素二カリウム、リン酸三カリウム、ピロリン酸リチウム、リン酸二水素リチウム、リン酸水素二リチウム、リン酸三リチウム等を挙げることができ、ピロリン酸塩を効率よく生成させる観点からは、ピロリン酸ナトリウム、ピロリン酸カリウム、ピロリン酸リチウムを用いるのがよい。また、試料中へのアルカリ金属の混入を極力抑える必要がある場合には、リン酸第一アンモニウム、リン酸二アンモニウム、リン酸三アンモニウム三水和物等を用いるのがよい。
【００２８】
リン酸イオンを含む塩基性水溶液中のリン酸イオンの量は、過剰のリン酸および過剰のアルカリを水洗によって除去する手間を少なくする観点から、Ｔｉイオン及び／又はＣｅイオンの総モル数に対してモル比で１０以下、好ましくは６．０以下、より好ましくは４．０以下とするのが望ましく、反応を完全に行う観点から、Ｔｉイオン及び／又はＣｅイオンの総モル数に対してモル比で１．０以上、好ましくは１．５以上、より好ましくは２．０以上とするのが望ましい。
【００２９】
＋４価のＣｅイオンを含む溶液のＣｅイオン源としては、水溶性または酸溶解性＋４価セリウム化合物であれば特に限定がなく、例えば、
硝酸二アンモニウムセリウム（IV）（Ｃｅ（ＮＨ4）2（ＮＯ3）6）、
硫酸四アンモニウムセリウム（IV）二水和物（Ｃｅ（ＮＨ4）4（ＳＯ4）4・２Ｈ2Ｏ）、
硫酸セリウム（IV）四水和物（Ｃｅ（ＳＯ4）4・４Ｈ2Ｏ）
等が好適であり、好ましくは硫酸セリウム（IV）四水和物を用いるのがよい。
【００３０】
＋４価のＴｉイオンを含む溶液のＴｉイオン源としては、水溶性または酸溶解性＋４価チタン化合物であれば特に限定がなく、例えば、
塩化チタン（ＴｉＣｌ4）、
硫酸チタン（IV）（Ｔｉ（ＳＯ4）4）、
ヨウ化チタン（ＴｉＩ4）
等が好適である。さらに、市販の塩化チタン（IV）や硫酸チタン（IV）の溶液等は、その取り扱いの容易さから好ましく用いられる。
【００３１】
Ｘイオンを含む溶液としては、水溶性、エタノール可溶性、或いは酸可溶性の化合物の溶液等、特に限定されるものではなく、例えば、ＸがＮｂ或いはＭｏの場合にはこれらの塩化物（ＸＣｌ5）をエタノール等に溶解させた溶液、ＸがＳｉの場合には珪酸ナトリウム水溶液、ＸがＢの場合にはホウ酸水溶液、ＸがＡｌの場合には硫酸アルミニウム、硝酸アルミニウム、塩化アルミニウムの水又は酸或いはエタノール溶液、ＸがＺｎの場合には硫酸亜鉛、塩化亜鉛の水溶液、ＸがＧａの場合には塩化ガリウムの酸溶液、ＸがＺｒの場合には硫酸ジルコニウム、塩化ジルコニウム、オキシ硝酸ジルコニウム、オキシ塩化ジルコニウムの水又は酸溶液などが好適に用いられる。
【００３２】
＋４価のＣｅイオン及び／又は＋４価のＴｉイオンを含む溶液中の金属イオン量、すなわちＣｅイオン及び／又はＴｉイオンの総量は、合成の効率化の観点から、リン酸イオンを含む塩基性水溶液と金属イオンを含む水溶液とを混合した反応液中の濃度が、０．０１ｍｏｌ／Ｌ以上、好ましくは０．０５ｍｏｌ／Ｌ以上、より好ましくは０．１ｍｏｌ／Ｌ以上となるような量が望ましく、一方、反応液の粘度が高くなることによる撹拌操作の困難性を回避する観点から、その上限は０．５ｍｏｌ／Ｌ以下、好ましくは０．３ｍｏｌ／Ｌ以下、より好ましくは０．２ｍｏｌ／Ｌ以下となるような量が望ましい。
【００３３】
リン酸イオンを含む塩基性水溶液と、＋４価のＣｅイオン及び／又は＋４価のＴｉイオンを含む溶液と、Ｘイオンを含む溶液と、を混合した後の分散液のｐＨは、粒径が大きくなって紫外線遮断性能が低下するのを防ぐ観点から、１以上、好ましくは２以上、より好ましくは３以上とするのがよく、得られる紫外線遮断剤粉末の水に対する溶解性が高くなるのを防ぐ観点から、１１以下、好ましくは９以下、より好ましくは８以下とするのがよい。
【００３４】
リン酸イオンを含む塩基性水溶液と、＋４価のＣｅイオン及び／又は＋４価のＴｉイオンを含む溶液と、Ｘイオンを含む溶液とを混合する方法としては、例えば、０〜５０℃で、リン酸イオンを含む塩基性水溶液の攪拌下、＋４価のＣｅイオン及び／又は＋４価のＴｉイオンを含む溶液及びＸイオンを含む溶液を５秒〜１時間程度かけて添加しながら混合する方法等があげられ、このように混合することにより非晶質のゲルが生成する。
【００３５】
次いで、生成したゲルを８０℃の温度で熟成させる。熟成の時間は、均質性の観点から、３０分以上、好ましくは１時間以上が望ましく、製造上の効率性の観点から、５時間以下、好ましくは３時間以下が望ましい。また、必要に応じ、生成したゲルを１２０℃〜２００℃の温度で水熱処理してもよい。
【００３６】
そして、濾過、遠心分離等により生成したゲルからアモルファスリン酸塩を回収、洗浄し、必要があれば水をエタノール等の水溶性有機溶剤で置換したのち乾燥する。洗浄手段は遠心分離、濾別、デカンテーションの繰り返しか、セラミックフィルタや限外ろ過膜を使った微粉洗浄装置でもよい。洗浄が終わった粒子は、室温による自然乾燥、あるいはオーブン等を用いた加熱乾燥により乾燥する。このときに真空乾燥機やスプレードライヤーなどを用いてもよい。乾燥させる際の温度は８０〜２００℃とすることが好ましい。
【００３７】
以上により、微粉末状のアモルファスリン酸塩を得ることができる。なお、アモルファスリン酸塩を水分散系で使用する際には、水洗の最終段階で回収せず、分散液としたまま使用することもできる。このアモルファスリン酸塩の製造方法は、高温での熱処理が不要であり、８０℃で乾燥したものでも充分高い紫外線遮断性能を有する。
【００３８】
（アモルファスリン酸塩の用途）
本実施形態のアモルファスリン酸塩は、紫外線遮断剤としていずれの用途でも使用できる。例えば、日焼け止めを目的とした紫外線カット化粧品、耐紫外線性能を有する樹脂フィルムやプラスチックボックスなどの樹脂成形品、塗料等に好ましく使用することができる。
【００３９】
本実施形態のアモルファスリン酸塩を、例えば、化粧品や、樹脂フィルムやプラスチックボックス等の樹脂成形品や塗料に含有させれば、可視領域の透明性を損なうことなく、ＵＶ−ＢからＵＶ−Ａ領域のほぼ全域にわたり優れた紫外線遮断効果を示し、また、触媒活性が抑制されるので安定性及び安全性が高い。
【００４０】
なお、本実施形態のアモルファスリン酸塩を化粧品や樹脂成形品や塗料に含有させる場合、微粉末状のものをそのまま混ぜ込んでも、また、ペースト状、分散液状などの各種形態で混ぜ込んでもよい。樹脂成形品に含有させる場合には、予め成形用材料としてのペレットに含有させてマスターバッチとしても、押出成形機や射出成形機にベースの樹脂材料と共に投入して混練してもよい。
【００４１】
以下、本実施形態のアモルファスリン酸塩を、化粧品、樹脂成形品及び塗料にそれぞれに含有させる場合について詳細に説明する。
【００４２】
まず、本実施形態のアモルファスリン酸塩を含有させた化粧品について述べる。
【００４３】
本実施形態のアモルファスリン酸塩を含有させた化粧品は、透明性が高く且つ優れた紫外線遮断効果を発揮し、日焼け止め化粧料として用いるのが好ましい。化粧品の種類としては、特に限定されるものではなく、例えば、乳液、クリーム、ローション、ファンデーション、コンパクトパウダー、マニキュア、口紅、アイシャドウ、化粧水、整髪料等を挙げることができる。配合率も特に限定されないが、０．１〜７０質量％に調節するのが望ましい。配合率が０．１質量％以下であると十分な紫外線遮断効果を得にくくなる場合があり、他方、７０質量％以上配合すると分散性、透明性が低下する場合がある。
【００４４】
本実施形態のアモルファスリン酸塩を化粧品に含有させる場合、例えば、分散剤、界面活性剤、油剤、ゲル化剤、高分子、保湿剤、美容成分、色素、防腐剤、粉体、香料等の添加剤を一緒に含有させてもよい。また、アモルファスリン酸塩に対し、アミノ酸処理、コラーゲン処理、レシチン処理、トリグリセライド処理、シリコーン処理、金属石鹸処理、キチン・キトサン処理等の表面処理を施してもよい。
【００４５】
本実施形態のアモルファスリン酸塩の異なる組成のものを２種以上組み合わせて含有させてもよい。また、本実施形態のアモルファスリン酸塩に加えて、有機系紫外線吸収剤や他の無機系紫外線遮断剤を少なくとも１種類以上、製品や環境の汚染等、その使用に起因する問題点を生じない範囲で微量添加してもよい。こうすることにより、両者の利点を同時利用できる。この場合、有機系紫外線吸収剤として、例えば、サリチル酸系、ベンゾフェノン系、ベンゾトリアゾール系あるいはシアノアクリレート系、４−ターシャリブチル−４'−メトキシベンゾイルメタン等の各種紫外線遮断剤等を挙げることができる。具体的には、サリチル酸系紫外線遮断剤としては、サリチル酸オクチル、サリチル酸ホモメンチル、サリチル酸メチル等である。ベンゾフェノン系紫外線遮断剤としては、ヒドロキシベンゾフェノン、テトラヒドロキシベンゾフェノン、ヒドロキシメトキシベンゾフェノンスルホン酸、ヒドロキシメトキシベンゾフェノンスルホン酸ナトリウム、ヒドロキシメトキシベンゾフェノン、オキシベンゾン等である。ベンゾトリアゾール系紫外線遮断剤としては、２−（２−ヒドロキシ−５−メチルフェニル）ベンゾトリアゾール、２−（２−ヒドロキシ−５−ターシャリブチルフェニル）ベンゾトリアゾール、２−（２−ヒドロキシ−３−５−ジターシャリブチルフェニル）−５−クロロベンゾトリアゾール等である。シアノアクリレート系紫外線遮断剤としては、２−エチルヘキシル−２−シアノ−３，３−ジフェニルアクリレート、エチル−２−シアノ−３，３−ジフェニルアクリレート等である。一方、無機系紫外線遮断剤として、酸化チタン、酸化亜鉛、或いは、酸化セリウム等を挙げることができ、平均粒径５０ｎｍ以下の酸化チタン、酸化亜鉛、酸化セリウムを用いるのが好適である。
【００４６】
次に、本実施形態のアモルファスリン酸塩を含有させた樹脂成形品や塗料について述べる。
【００４７】
一般に、樹脂は太陽光線に含まれる紫外線を吸収すると劣化をおこすことが知られている。その対策として本実施形態のアモルファスリン酸塩を紫外線遮断剤として含有させることで光劣化を防止あるいは低減できる。アモルファスリン酸塩の樹脂に対する配合比率は任意に設定することができるが、好ましくは０．５〜５０質量％の範囲に調製するのがよい。配合率が０．５質量％以下では少なすぎて十分な紫外線遮断効果を得られず、一方、５０質量％以上では分散性が低下する。なお、配合の際に分散剤等の添加剤を加えてもよい。
【００４８】
例えば、本実施形態のアモルファスリン酸塩の紫外線遮断剤を樹脂フィルムに含有させ、その樹脂フィルムを表面保護用途に使用することにより、樹脂フィルムより下層にある接着剤、プラスチック板、木板、鋼板及び染料、願料等の着色剤等は、紫外線から保護されるため長期間に亘って、使用することができる資材となる。また、本実施形態のアモルファスリン酸塩は、耐熱性能が特に優れるので、紫外線に対する暴露時間が長いビニールハウス等への用途に好適である。
【００４９】
本実施形態のアモルファスリン酸塩を含有させた塗料は、特に限定されるものではなく、いずれの塗料でも良いが、塗装法による分類のうち常温乾燥塗料及び焼付け塗料が好適である。
【００５０】
本実施形態のアモルファスリン酸塩を含有させた樹脂フィルムやプラスチックボックス等の樹脂成形品や塗料としては、例えば、照明用カバー、電子基板及びＥＬ等の電気・電子材料、自動車用内装パネル等の自動車部品、機械部品、食品および薬品等の包装や容器、繊維、看板、鋼板、プラスチック板、シート、農業用被覆資材、屋根、テント及び屋外倉庫等の屋外構築物、自動車、車両、船舶、航空機、家庭用電化製品、機械類、建築物外壁、橋梁、事務用品、眼鏡用レンズ、玩具、雑貨等が例示されるが、紫外線遮断性が必要とされるものであれば、いかなる樹脂成形品、塗料等にも使用可能である。
【００５１】
上記樹脂成形品や塗料の原料となる樹脂としては、熱可塑性樹脂や熱硬化性樹脂が用いられる。熱可塑性樹脂としては、例えば含フッ素樹脂、アクリル樹脂、ポリアミド樹脂、塩化ビニル樹脂、ポリカーボネイト樹脂、オレフィン系樹脂、エポキシ樹脂、ポリアセタール樹脂、ポリエステル樹脂、ポリエーテルイミド樹脂、ポリエーテルスルホン酸樹脂、ポリエーテルエーテルケトン樹脂、ポリフェニレンスルフィド樹脂、ポリスルホン樹脂、ポリアリレート樹脂、ポリエチレンテレフタレート樹脂、ポリエチレンナフタレート樹脂、ポリメチルペンテン樹脂、ＡＢＳ樹脂、酢酸ビニル樹脂、およびポリエチレン樹脂等があり、なかでも比較的高温で加熱成形できる含フッ素樹脂、アクリル樹脂、ポリアミド樹脂、ポリカーボネイト樹脂、ポリエステル樹脂が好ましい。
【００５２】
熱硬化性樹脂としては、例えば、メラミン樹脂、フエノール樹脂、ユリア樹脂、フラン樹脂、アルキッド樹脂、不飽和ポリエステル樹脂、ジアリルフタレート樹脂、エポキシ樹脂、ケイ素樹脂、ポリウレタン樹脂、ポリイミド樹脂、ポリパラバン酸樹脂等が用いられ、なかでもエポキシ樹脂、ジアリルフタレート樹脂、ポリイミド樹脂が好ましい。
【実施例】
【００５３】
［試験評価１］
（試験評価試料）
以下の各例に係るＣｅＰ2Ｏ7系アモルファスリン酸塩を調製した。
【００５４】
＜例１−１＞
硫酸セリウム（IV）四水和物１０ｍｍｏｌを脱イオン水１００ｍｌに溶解させた水溶液を、Ｎａ4Ｐ2Ｏ7１０ｍｍｏｌを脱イオン水１００ｍｌに溶解させた水溶液に滴下し、それを８０℃で３０分間加熱し、しかる後に沈殿物を遠心分離により分離して水洗し、８０℃で２４時間乾燥してなるセリウムのアモルファスリン酸塩を例１−１とした
（ＣｅＰ2Ｏ7）。
【００５５】
＜例１−２＞
硫酸セリウム（IV）四水和物５ｍｍｏｌを脱イオン水５０ｍｌに溶解させた水溶液と、ＮｂＣｌ5１ｍｍｏｌをエタノール４０ｍｌに溶解させた溶液とを、Ｎａ4Ｐ2Ｏ7４．５ｍｍｏｌを脱イオン水５０ｍｌに溶解させた水溶液に滴下し、それを８０℃で３０分間加熱し、しかる後に沈殿物を遠心分離により分離して水洗し、８０℃で２４時間乾燥してなるセリウムのアモルファスリン酸塩を例１−２とした。このアモルファスリン酸塩は、リン酸イオンのＰのうち１０％がＮｂで置換されたものであった
（Ｃｅ（Ｐ0.9Ｎｂ0.1）2Ｏ7）。
【００５６】
＜例１−３＞
硫酸セリウム（IV）四水和物５ｍｍｏｌを脱イオン水５０ｍｌに溶解させた水溶液と、ＴａＣｌ5１ｍｍｏｌをエタノール４０ｍｌに溶解させた溶液とを、Ｎａ4Ｐ2Ｏ7４．５ｍｍｏｌを脱イオン水５０ｍｌに溶解させた水溶液に滴下し、それを８０℃で３０分間加熱し、しかる後に沈殿物を遠心分離により分離して水洗し、８０℃で２４時間乾燥してなるセリウムのアモルファスリン酸塩を例１−３とした。このアモルファスリン酸塩は、リン酸イオンのＰのうち１０％がＴａで置換されたものであった
（Ｃｅ（Ｐ0.9Ｔａ0.1）2Ｏ7）。
【００５７】
（試験評価方法）
＜結晶・非結晶性＞
粉末Ｘ線回折測定装置（リガク社製、ＭｕｌｔｉＦｌｅｘ型）を用いて、例１−１について、未焼成のもの、並びに、２００℃、３００℃、３５０℃、４００℃、４５０℃、５００℃、５５０℃、６００℃及び６５０℃の各温度で５時間焼成したものの生成相を同定した。例１−２及び例１−３のそれぞれについて、未焼成のもの、並びに、２００℃、３００℃、３５０℃、４００℃、４５０℃、５００℃、５５０℃及び６００℃の各温度で焼成したものの生成相を同定した。
【００５８】
＜色相＞
色彩色度計（ミノルタ製ＣＲ−３００型）を用いて、例１−１〜例１−３のそれぞれについて（Ｌ*，ａ*，ｂ*）を測定した。
【００５９】
（試験評価結果）
表１〜３は、例１−１〜例１−３の試験評価結果をそれぞれ示す。
【００６０】
【表１】
0004649102.tif 000002
【００６１】
【表２】
0004649102.tif 000003
【００６２】
【表３】
0004649102.tif 000004
【００６３】
例１−１では、表１によれば、粉末Ｘ線回折（以下「ＸＲＤ」という。）の結果より４５０℃までアモルファス状態を維持できるということが分かる。また、色相は、焼成温度が高くなると黄色さを表すｂ値が小さくなり、黄色が薄くなることが分かる。
【００６４】
例１−２では、表２によれば、ＸＲＤの結果より、５５０℃までアモルファス状態を維持できるということが分かる。例１−１に対し、リン酸イオンのＰのうち１０％をＮｂで置換することにより、かかる耐熱性向上効果が得られた。また、色相は、焼成温度が高くなるとｂ値が小さくなり、黄色が薄くなることが分かる。
【００６５】
例１−３では、表３によれば、ＸＲＤの結果より、５５０℃までアモルファス状態を維持できるということが分かる。例１−１に対し、リン酸イオンのＰのうち１０％をＴａで置換することにより、かかる耐熱性向上効果が得られた。また、色相は、焼成温度が高くなるとｂ値が小さくなり、黄色が薄くなることが分かる。
【００６６】
以上、例１−１〜例１−３を比較すると、Ｎｂ又はＴａを含有している例１−２や例１−３は、それらの元素が結晶化阻止成分として機能するため、それらを含有しない例１−１が結晶化する温度では結晶化せずに、それよりも高温度で結晶化する。
【００６７】
［試験評価２］
（試験評価試料）
以下の各例に係るＴｉＰ2Ｏ7系アモルファスリン酸塩を調製した。
【００６８】
＜例２−１＞
硫酸チタン１０ｍｍｏｌを脱イオン水１００ｍｌに溶解させた水溶液を、沈殿剤としてのＮａ4Ｐ2Ｏ7１０ｍｍｏｌを脱イオン水１００ｍｌに溶解させた水溶液に滴下し、それを８０℃で３０分間加熱し、しかる後に沈殿物を遠心分離により分離して水洗し、８０℃で２４時間乾燥してなるチタンのアモルファスリン酸塩を例２−１とした（ＴｉＰ2Ｏ7）。
【００６９】
＜例２−２＞
硫酸チタン５ｍｍｏｌを脱イオン水５０ｍｌに溶解させた水溶液及びＮｂＣｌ5１ｍｍｏｌをエタノール４０ｍｌに溶解させた溶液を、４．５ｍｍｏｌのＮａ4Ｐ2Ｏ7を脱イオン水５０ｍｌに溶解させた水溶液に滴下して一晩攪拌し、それを８０℃で３０分間加熱し、しかる後に沈殿物を遠心分離により分離して水洗し、８０℃で２４時間乾燥してなるチタンのアモルファスリン酸塩を例２−２とした。このアモルファスリン酸塩は、リン酸イオンのＰのうち１０％がＮｂで置換されたものであった
（Ｔｉ（Ｐ0.9Ｎｂ0.1）2Ｏ7）。
【００７０】
＜例２−３＞
硫酸チタン５ｍｍｏｌを脱イオン水５０ｍｌに溶解させた水溶液及びＮｂＣｌ5２ｍｍｏｌをエタノール４０ｍｌに溶解させた溶液を、４ｍｍｏｌのＮａ4Ｐ2Ｏ7を脱イオン水５０ｍｌに溶解させた水溶液に滴下して一晩攪拌し、それを８０℃で３０分間加熱し、しかる後に沈殿物を遠心分離により分離して水洗し、８０℃で２４時間乾燥してなるチタンのアモルファスリン酸塩を例２−３とした。このアモルファスリン酸塩は、リン酸イオンのＰのうち２０％がＮｂで置換されたものであった
（Ｔｉ（Ｐ0.8Ｎｂ0.2）2Ｏ7）。
【００７１】
＜例２−４＞
硫酸チタン５ｍｍｏｌを脱イオン水５０ｍｌに溶解させた水溶液及びＮｂＣｌ5３ｍｍｏｌをエタノール４０ｍｌに溶解させた溶液を、３．５ｍｍｏｌのＮａ4Ｐ2Ｏ7を脱イオン水５０ｍｌに溶解させた水溶液に滴下して一晩攪拌し、それを８０℃で３０分間加熱し、しかる後に沈殿物を遠心分離により分離して水洗し、８０℃で２４時間乾燥してなるチタンのアモルファスリン酸塩を例２−４とした。このアモルファスリン酸塩は、リン酸イオンのＰのうち３０％がＮｂで置換されたものであった
（Ｔｉ（Ｐ0.7Ｎｂ0.3）2Ｏ7）。
【００７２】
＜例２−５＞
硫酸チタン１０ｍｍｏｌを脱イオン水１００ｍｌに溶解させた水溶液と、ＮｂＣｌ5３ｍｍｏｌ及びＴａＣｌ5３ｍｍｏｌをエタノール８０ｍｌに溶解させた溶液とを、Ｎａ4Ｐ2Ｏ7７ｍｍｏｌを脱イオン水５０ｍｌに溶解させた水溶液に滴下して一晩攪拌し、それを８０℃で３０分間加熱し、しかる後に沈殿物を遠心分離により分離して水洗し、８０℃で２４時間乾燥してなるチタンのアモルファスリン酸塩を例２−５とした。このアモルファスリン酸塩は、リン酸イオンのＰのうち１５％がＮｂで且つ１５％がＴａで置換されたものであった（Ｔｉ（Ｐ0.7Ｎｂ0.15Ｔａ0.15）2Ｏ7）。
【００７３】
＜例２−６＞
硫酸チタン５ｍｍｏｌを脱イオン水５０ｍｌに溶解させた水溶液と、ＮｂＣｌ5３ｍｍｏｌ及びＴａＣｌ5２ｍｍｏｌをエタノール５０ｍｌに溶解させた溶液とを、Ｎａ4Ｐ2Ｏ7７ｍｍｏｌを脱イオン水５０ｍｌに溶解させた水溶液に滴下して一晩攪拌し、それを８０℃で３０分間加熱し、しかる後に沈殿物を遠心分離により分離して水洗し、８０℃で２４時間乾燥してなるチタンのアモルファスリン酸塩を例２−６とした。このアモルファスリン酸塩は、リン酸イオンのＰのうち２０％がＮｂで且つ２０％がＴａで置換されたものであった（Ｔｉ（Ｐ0.6Ｎｂ0.2Ｔａ0.2）2Ｏ7）。
【００７４】
＜例２−７＞
硫酸チタン１０ｍｍｏｌを脱イオン水１００ｍｌに溶解させた水溶液を、８ｍｍｏｌのＮａ4Ｐ2Ｏ7と４ｍｍｏｌのＮａ2ＳｉＯ3・９Ｈ2Ｏとを脱イオン水５０ｍｌに溶解させた水溶液に滴下して一晩攪拌し、それを８０℃で３０分間加熱し、しかる後に沈殿物を遠心分離により分離して水洗し、８０℃で２４時間乾燥してなるチタンのアモルファスリン酸塩を例２−７とした。このアモルファスリン酸塩は、リン酸イオンのＰのうち２０％がＳｉで置換されたものであった（Ｔｉ（Ｐ0.8Ｓｉ0.2）2Ｏ7）。
【００７５】
（試験評価方法）
例２−１〜例２−７について、試験評価１と同様に、結晶性・非結晶性及び色相の試験評価を行った。なお、生成相の同定は、例２−１について、未焼成のもの、並びに、３５０℃、４００℃、５００℃、７００℃、８００℃及び１０００℃の各温度で５時間焼成したものについて行った。例２−２について、未焼成のもの、並びに、３５０℃、４００℃、４５０℃、５００℃、５５０℃、６００℃及び６５０℃の各温度で焼成したものについて行った。例２−３及び例２−４のそれぞれについて、未焼成のもの、並びに、５００℃、５５０℃、６００℃、６５０℃及び７００℃の各温度で焼成したものについて行った。例２−５及び例２−６のそれぞれについて、未焼成のもの、並びに、６００℃、６５０℃、７００℃及び７５０℃の各温度で焼成したものについて行った。例２−７について、未焼成のもの、並びに、３５０℃、４００℃、４５０℃、５００℃、５５０℃、６００℃、６５０℃及び７００℃の各温度で焼成したものについて行った。
【００７６】
また、以下の紫外線遮断性の試験評価も行った。
【００７７】
＜紫外線遮断性＞
紫外可視分光光度計（島津製作所製、ＵＶ−２５５０型、積分球付き）を用いて、例２−１〜例２−７のそれぞれについて紫外線遮断性及び可視光透明性、つまり、紫外線の反射スペクトルを測定した。なお、紫外線遮断性能を判断するための評価として、硫酸バリウム粉末（和光純薬製、試薬特級）を参照試料とした。この反射スペクトルにおける３２０〜４００ｎｍ（ＵＶ−Ａ）及び２５０〜３２０ｎｍ（ＵＶ−Ｂ）の反射率の値が可視光域の反射率に比べて小さいほど、選択的に紫外線を吸収していることを表す。
【００７８】
（試験評価結果）
表４〜１０は、例２−１〜例２−７の試験評価結果をそれぞれ示す。また、図１ａ〜１ｇは、例２−１〜例２−７の紫外線吸収スペクトルをそれぞれ示す。
【００７９】
【表４】
0004649102.tif 000005
【００８０】
【表５】
0004649102.tif 000006
【００８１】
【表６】
0004649102.tif 000007
【００８２】
【表７】
0004649102.tif 000008
【００８３】
【表８】
0004649102.tif 000009
【００８４】
【表９】
0004649102.tif 000010
【００８５】
【表１０】
0004649102.tif 000011
【００８６】
例２−１では、表４によれば、ＸＲＤの結果より、３５０℃までアモルファス状態を維持できるということが分かる。また、図１ａによれば、紫外線遮断性能は、焼成温度に関わらず、アモルファス状態であれば良好であることが分かる。さらに、表４によれば、色相は、焼成温度が高くなると黄色さを表すｂ値が大きくなり、白色が僅かに黄色がかっていくことが分かる。
【００８７】
例２−２では、表５によれば、ＸＲＤの結果より、６００℃までアモルファス状態を維持できるということが分かる。例２−１に対し、リン酸イオンのＰのうち１０％をＮｂで置換することにより、かかる耐熱性向上効果が得られた。また、図１ｂによれば、紫外線遮断性能は、アモルファス状態であれば焼成温度の影響を受けず、また、劣化することもないことが分かる。さらに、表５によれば、色相は、焼成温度に関係なく白色であることが分かる。
【００８８】
例２−３では、表６によれば、ＸＲＤの結果より、６５０℃までアモルファス状態を維持できるということが分かる。例２−１に対し、リン酸イオンのＰのうち２０％をＮｂで置換することにより、かかる耐熱性向上効果が得られた。また、図１ｃによれば、紫外線遮断性能は、アモルファス状態であれば焼成温度の影響を受けず、また、劣化することもないことが分かる。さらに、表６によれば、色相は、焼成温度に関係なくアモルファス状態では白色であるが、結晶化するとｂ値が増大してやや黄色がかってくることが分かる。
【００８９】
例２−４では、表７によれば、ＸＲＤの結果より、６５０℃までアモルファス状態を維持できるということが分かる。しかしながら、リン酸イオンのＰのうち２０％をＮｂで置換した例２−３からのさらなる耐熱性向上効果は得られなかった。また、図１ｄによれば、紫外線遮断性能は、アモルファス状態であれば焼成温度の影響を受けず、また、劣化することもないことが分かる。さらに、表７によれば、色相は、焼成温度に関係なくアモルファス状態では白色であるが、結晶化するとｂ値が増大してやや黄色がかってくることが分かる。
【００９０】
例２−５では、表８によれば、ＸＲＤの結果より、７００℃までアモルファス状態を維持できるということが分かる。例２−１に対し、リン酸イオンのＰのうち１５％をＮｂで且つ１５％をＴａで置換することにより、かかる耐熱性向上効果が得られた。また、図１ｅによれば、紫外線遮断性能は、アモルファス状態であれば焼成温度の影響を受けず、また、劣化することもないことが分かる。さらに、表８によれば、色相は、焼成温度に関係なくアモルファス状態では白色であるが、結晶化するとｂ値が増大してやや黄色がかってくることが分かる。
【００９１】
例２−６では、表９によれば、ＸＲＤの結果より、７００℃までアモルファス状態を維持できるということが分かる。しかしながら、リン酸イオンのＰのうち１５％をＮｂで且つ１５％をＴａで置換した例２−５からのさらなる耐熱性向上効果は得られなかった。また、図１ｆによれば、紫外線遮断性能は、アモルファス状態であれば焼成温度の影響を受けず、また、劣化することもないことが分かる。さらに、表９によれば、色相は、焼成温度に関係なくアモルファス状態では白色であるが、結晶化するとｂ値が増大してやや黄色がかってくることが分かる。
【００９２】
例２−７では、表１０によれば、ＸＲＤの結果より、６５０℃までアモルファス状態を維持できるということが分かる。例２−１に対し、リン酸イオンのＰのうち２０％をＳｉで置換することにより、かかる耐熱性向上効果が得られた。また、図１ｇによれば、紫外線遮断性能は、アモルファス状態であれば焼成温度の影響を受けず、また、劣化することもないことが分かる。さらに、表１０によれば、色相は、焼成温度に関係なくアモルファス状態では白色であるが、結晶化するとｂ値が増大してやや黄色がかってくることが分かる。
【００９３】
以上、例２−１〜例２−７を比較すると、Ｎｂ、Ｔａ又はＳｉを含有している例２−２等は、それらの元素が結晶化阻止成分として機能するため、それらを含有しない例２−１が結晶化する温度では結晶化せずに、それよりも高温度で結晶化する。一方、上述のように、アモルファスリン酸塩は、少なくともアモルファス状態であれば良好な紫外線吸収特性を示す。従って、例２−２等のアモルファスリン酸塩は、Ｎｂ、Ｔａ又はＳｉを含有することにより結晶化温度、つまり、アモルファス状態が保持される温度が高められ、それに伴って紫外線遮断性能が保持される温度も高められるので、それらを含有しない例２−１よりも紫外線遮断剤として耐熱性能が優れることとなる。
【００９４】
［試験評価３］
（試験評価試料）
以下の各例に係るＣｅ0.5Ｔｉ0.5Ｐ2Ｏ7系アモルファスリン酸塩を調製した。
【００９５】
＜例３−１＞
硫酸セリウム（IV）四水和物５ｍｍｏｌ及び硫酸チタン５ｍｍｏｌを脱イオン水１００ｍｌに溶解させた水溶液を、沈殿剤としての０．１ｍｏｌ／ＬのＮａ4Ｐ2Ｏ7水溶液１００ｍｍｏｌに滴下し、それを８０℃で３０分間加熱し、しかる後に沈殿物を遠心分離により分離して水洗し、８０℃で２４時間乾燥してなるセリウム・チタンのアモルファス複合リン酸塩を例３−１とした（Ｃｅ0.5Ｔｉ0.5Ｐ2Ｏ7）。
【００９６】
＜例３−２＞
硫酸セリウム（IV）四水和物５ｍｍｏｌ及び硫酸チタン５ｍｍｏｌを脱イオン水５０ｍｌに溶解させた水溶液及びＮｂＣｌ5２ｍｍｏｌをエタノール５０ｍｌに溶解させた溶液を、９ｍｍｏｌのＮａ4Ｐ2Ｏ7を脱イオン水５０ｍｌに溶解させた水溶液に滴下して一晩攪拌し、それを８０℃で３０分間加熱し、しかる後に沈殿物を遠心分離により分離して水洗し、８０℃で２４時間乾燥してなるセリウム・チタンのアモルファス複合リン酸塩を例３−２とした。このアモルファス複合リン酸塩は、ＣｅとＴｉとのモル比が１：１であり、リン酸イオンのＰのうち１０％がＮｂで置換されたものであった（Ｃｅ0.5Ｔｉ0.5（Ｐ0.9Ｎｂ0.1）2Ｏ7）。
【００９７】
（試験評価方法）
例３−１及び例３−２について、試験評価２と同様に、結晶性・非結晶性、紫外線遮断性及び色相の試験評価を行った。なお、生成相の同定は、例３−１について、未焼成のもの、並びに、６５０℃、７００℃及び７５０℃の各温度で５時間焼成したものについて行った。例３−２について、未焼成のもの、並びに、５００℃、６００℃、６５０℃及び７００℃の各温度で焼成したものについて行った。
【００９８】
（試験評価結果）
表１１及び１２は、例３−１及び例３−２の試験評価結果をそれぞれ示す。また、図２ａ及び２ｂは、例３−１及び例３−２の紫外線吸収スペクトルをそれぞれ示す。
【００９９】
【表１１】
0004649102.tif 000012
【０１００】
【表１２】
0004649102.tif 000013
【０１０１】
例３−１では、表１１によれば、ＸＲＤの結果より６００℃までアモルファス状態を維持できるということが分かる。Ｃｅだけを含む例１−１が４５０℃までアモルファス状態を維持でき、Ｔｉだけを含む例２−１が３５０℃までアモルファス状態を維持できることから、Ｃｅ・Ｔｉの複合塩とすることによりそれらの相乗効果が得られるということが分かる。また、図２ａによれば、紫外線遮断性能は、焼成温度が５００〜６００℃の範囲でやや低下が認められるものの、焼成温度が６００℃以下では概ね良好であるのが分かる。さらに、表１１によれば、色相は、焼成温度が高くなると黄色さを表すｂ値が小さくなり、黄色が薄くなることが分かる。
【０１０２】
例３−２では、表１２によれば、ＸＲＤの結果より、７００℃までアモルファス状態を維持できるということが分かる。例３−１に対し、リン酸イオンのＰのうち１０％をＮｂで置換することにより、かかる耐熱性向上効果が得られた。また、図２ｂによれば、紫外線遮断性能は、焼成温度が高くなると低下することが分かる。さらに、表１２によれば、色相は、焼成温度が高くなるとｂ値が小さくなり、黄色が薄くなることが分かる。
【０１０３】
以上、例３−１及び例３−２を比較すると、Ｎｂを含有している例３−２は、Ｎｂが結晶化阻止成分として機能するため、それを含有しない例３−１が結晶化する温度では結晶化せずに、それよりも高温度で結晶化する。一方、上述のように、アモルファスリン酸塩は、アモルファス状態であれば良好な紫外線吸収特性を示す。従って、例３−２のアモルファスリン酸塩は、Ｎｂを含有することにより結晶化温度、つまり、アモルファス状態が保持される温度が高められ、それに伴って紫外線遮断性能が保持される温度も高められるので、それらを含有しない例３−１よりも紫外線遮断剤として耐熱性能が優れることとなる。
【０１０４】
これらの試験評価１〜３の結果より、Ｃｅ及び／又はＴｉのアモルファスリン酸塩において、Ｐの一部分をＮｂ、Ｔａ或いはＳｉで置換することにより、結晶化温度が高められることが分かる。そして、結晶化温度が高められると、少なくともその温度まではアモルファス状態が保持される、つまり、その温度までは優れた紫外線遮断性能が保持されることとなり、従って、それによって紫外線遮断性能についての耐熱性の改善が図られることとなる。
【０１０５】
また、試験評価１及び２と試験評価３とを比較すると、Ｃｅ又はＴｉのアモルファスリン酸塩よりもＣｅ及びＴｉのアモルファス複合リン酸塩の方が耐熱性が優れることが分かる。
【産業上の利用可能性】
【０１０６】
以上説明したように、本発明は、樹脂成形品や塗料等に紫外線遮断剤として含有させるアモルファスリン酸塩について有用である。
【図面の簡単な説明】
【０１０７】
【図１ａ】試験評価２の例２−１の紫外線吸収スペクトルを示すグラフである。
【図１ｂ】試験評価２の例２−２の紫外線吸収スペクトルを示すグラフである。
【図１ｃ】試験評価２の例２−３の紫外線吸収スペクトルを示すグラフである。
【図１ｄ】試験評価２の例２−４の紫外線吸収スペクトルを示すグラフである。
【図１ｅ】試験評価２の例２−５の紫外線吸収スペクトルを示すグラフである。
【図１ｆ】試験評価２の例２−６の紫外線吸収スペクトルを示すグラフである。
【図１ｇ】試験評価２の例２−７の紫外線吸収スペクトルを示すグラフである。
【図２ａ】試験評価３の例３−１の紫外線吸収スペクトルを示すグラフである。
【図２ｂ】試験評価３の例３−２の紫外線吸収スペクトルを示すグラフである。
【図１ａ】
0004649102.tif 000014
【図１ｂ】
0004649102.tif 000015
【図１ｃ】
0004649102.tif 000016
【図１ｄ】
0004649102.tif 000017
【図１ｅ】
0004649102.tif 000018
【図１ｆ】
0004649102.tif 000019
【図１ｇ】
0004649102.tif 000020
【図２ａ】
0004649102.tif 000021
【図２ｂ】
0004649102.tif 000022